ИНТРАОКУЛЯРНАЯ ЛИНЗА

1. Интраокулярная линза (11), содержащая полимерный материал линзы, который получен из полимеризуемой композиции, содержащей
(a) один ароматический акрилатный мономер, который представляет собой акрилат, содержащий ароматическое кольцо;
(b) алкоксиалкилметакрилатный мономер, содержащий алкоксиалкильную группу с 4 или менее атомами углерода;
(c) алкилакрилатный мономер, содержащий алкильную группу с 1-20 атомами углерода;
(d) гидрофильный мономер и
(e) сшиваемый мономер,
где мольное отношение H:C в указанной полимеризуемой композиции составляет от 12:1 до 15:1, где мольное отношение представляет собой мольное количество H указанного гидрофильного мономера : мольное количество C указанного сшиваемого мономера.
2. Интраокулярная линза (11), содержащая полимерный материал линзы, который получен из полимеризуемой композиции, содержащей
(a) один ароматический акрилатный мономер, который представляет собой акрилат, содержащий ароматическое кольцо;
(b) алкоксиалкилметакрилатный мономер, содержащий алкоксиалкильную группу с 4 или менее атомами углерода;
(c) алкилакрилатный мономер, содержащий алкильную группу с 1-20 атомами углерода;
(d) гидрофильный мономер и
(e) сшиваемый мономер:
указанный один ароматический акрилатный мономер, указанный алкоксиалкилметакрилатный мономер и указанный алкилакрилатный мономер образуют базовый материал указанной полимеризуемой композиции, и
указанная полимеризуемая композиция содержит на 100 частей указанного базового материала:
от 55 частей до 65 частей по массе указанного одного ароматического акрилатного мономера;
от 10 частей до 25 частей по массе указанного алкоксиалкилметакрилатного мономера;
от 15 частей до 30 частей по массе указанного алкилакрилатного мономера;
от 15 частей до 30 частей по массе указанного гидрофильного мономера и
от 2 частей до 4 частей по массе указанного сшиваемого мономера.
3. Интраокулярная линза (11) по п. 2, где
указанный один ароматический акрилатный мономер представляет собой феноксиэтилакрилат,
указанный алкоксиалкилметакрилатный мономер представляет собой этоксиэтилметакрилат,
указанный алкилакрилатный мономер представляет собой этилакрилат.
4. Интраокулярная линза (11) по п. 3, где указанный гидрофильный мономер представляет собой 2-гидроксиэтилметакрилат.
5. Интраокулярная линза (11), содержащая полимерный материал линзы, который получен из полимеризуемой композиции, содержащей:
(a) от 35 мол. % до 39 мол. % одного ароматического акрилатного мономера, который представляет собой акрилат, содержащий ароматическое кольцо;
(b) от 7 мол. % до 20 мол. % алкоксиалкилметакрилатного мономера, содержащего алкоксиалкильную группу с 4 или менее атомами углерода;
(c) от 20 мол. % до 37 мол. % алкилакрилатного мономера, содержащего алкильную группу с 1-20 атомами углерода;
(d) от 15 мол. % до 24 мол. % гидрофильного мономера и
(e) от 1,1 мол. % до 2,1 мол. % сшиваемого мономера.
6. Интраокулярная линза (11) по п. 5, где
указанный один ароматический акрилатный мономер представляет собой феноксиэтилакрилат,
указанный алкоксиалкилметакрилатный мономер представляет собой этоксиэтилметакрилат,
указанный алкилакрилатный мономер представляет собой этилакрилат.
7. Интраокулярная линза (11) по п. 6, где указанный гидрофильный мономер представляет собой 2-гидроксиэтилметакрилат.
8. Интраокулярная линза (11) по п. 1, где мольное количество указанного сшиваемого мономера в указанной полимеризуемой композиции составляет менее 2,1 мол. %.
-3
-3
9. Интраокулярная линза (11) по п. 1, где значение H×C указанного материала линзы составляет более 3,6 × 10 и менее 4,2 × 10, при этом значение H×C представляет собой произведение мольного количества H указанного гидрофильного мономера и мольного количества C указанного сшиваемого мономера в указанной полимеризуемой композиции.
10. Интраокулярная линза (11) по п. 1, где мольное отношение MA/A всех метакрилатных мономеров ко всем акрилатным мономерам в указанной полимеризуемой композиции составляет от 0,35 до 0,65.
11. Интраокулярная линза (11) по п. 1, где указанный полимерный материал линзы имеет показатель вымывания, составляющий 1,30 мас. % или менее через 90 суток.
12. Интраокулярная линза (11) по п. 1, где указанный материал линзы имеет прочность при разрушении, составляющую от 5,5 МПа до 11,0 МПа.
13. Интраокулярная линза (11) по п. 1, где указанный материал линзы имеет показатель преломления, составляющий 1,50 или более, в состоянии гидратации.
14. Интраокулярная линза (11) по п. 1, где указанную линзу получают путем формования.